부환 원제 B 로서 수소 화 붕소 나트륨 용액 을 사용 하 고 ( 실시 예 5 ) , 또는 부환 원제 C 로서 디메틸아민 보란 용액 을 사용 하 며 ( 실시 예 6 ) , 그 외 에 는 실시 예 4 와 동일 하 게 하 여 은 미립자 를 제조 하 였 다 . 이 결과 를 표 10 ( 실시 예 5 : E 1 ∼ E 3 ) , 표 11 ( 실시 예 6 : F 1 ∼ F 3 ) 에 나타내 었 다 . 또한 , 도 12 에 부환 원제 첨가량 과 Ag 입경 의 관계 를 나타내 었 다 .